이전 의 문단 에서 기재 된 탄소 재료 의 구 현예 는 예 를 들 어 , 그래핀 대 무정형 탄소 의 비율 을 포함 하 고 , 상기 된 탄소 재료 는 90 % 초과 이 다 . 구 현예 는 또한 상기 된 탄소 응 집체 의 표면적 이 질소 BET 방법 을 사용 하 여 측정 되 는 경우 50 내지 200 m 2 / g 이 다 . 다른 구 현예 에서 , 상기 된 탄소 응 집체 의 전기 전도 성 은 압축 되 는 경우 1000 내지 20 , 000 S / m 이 다 . 추가 의 구 현예 에서 , 상기 된 탄소 응 집체 는 밀링 , 그라인딩 , 박리 , 어닐링 , 소결 , 스티 밍 , 필터링 , 리포 라 징 , 도핑 , 및 원소 첨가 로 이루어진 그룹 으로부터 선택 된 방법 을 사용 한 후 가공 처리 된다 . 여전히 추가 의 구 현예 에서 , 상기 된 후 가공 처리 된 탄소 응 집체 의 표면적 은 흡착 질 로서 질소 와 함께 BET 방법 을 사용 하 여 측정 되 는 경우 50 내지 1000 m 2 / g 이 다 .